(57)【要約】      （修正有）【課題】光学性能への影響が小さいマーキングを形成した場合であっても読み出しが容易なマーキング読み出し方法を提供する。【解決手段】光学ガラス部材上に、前記光学ガラス部材との屈折率差の絶対値が０．１以下である紫外光カットガラス層からなるマーキングが形成された光学部材に、紫外光を照射して、前記紫外光カットガラス層が形成されている部分とそれ以外の部分における、紫外光の透過の差又は紫外光による発光の差により前記マーキングを読み出す、光学部材のマーキング読み出し方法。【選択図】図１
2010092299.tif 000002
【特許請求の範囲】
【請求項１】
光学ガラス部材上に、前記光学ガラス部材との屈折率差の絶対値が波長５８７．５６ｎｍにおいて０．１以下である紫外光カットガラス層からなるマーキングが形成された光学部材に、
紫外光を照射して、
前記紫外光カットガラス層が形成されている部分とそれ以外の部分における、紫外光の透過の差又は紫外光による発光の差により前記マーキングを読み出す、光学部材のマーキング読み出し方法。
【請求項２】
前記紫外光カットガラス層の吸収端波長が、３６５ｎｍ〜４３６ｎｍである、請求項１に記載のマーキング読み出し方法。
【請求項３】
前記紫外光カットガラス層が、ＴｅＯ２を重量比で４０％以上含有する紫外光カットガラスから形成される、請求項１又は２に記載のマーキング読み出し方法。
【請求項４】
前記紫外光カットガラス層が、ＴｉＯ２を重量比で５％以上含有する紫外光カットガラスから形成される、請求項１〜３のいずれか一項に記載のマーキング読み出し方法。
【請求項５】
前記紫外光カットガラス層が、ＣｅＯ２を重量比で０．５％以上含有する紫外光カットガラスから形成される、請求項１〜４のいずれか一項に記載のマーキング読み出し方法。
【請求項６】
前記紫外光カットガラス層を形成する紫外光カットガラスの吸収が、５３０ｎｍの光に対して０．１〜１０％／ｃｍである、請求項１〜５のいずれか一項に記載のマーキング読み出し方法。
【請求項７】
光学ガラス部材上に、
前記光学ガラス部材の内部透過率が９９．９％／ｃｍ以上となる波長において０．１％／ｃｍ以上の吸収を有する紫外光カットガラスからなる微粒子を媒体に分散させた分散物の皮膜を形成させ、
前記皮膜が形成された面のマーキング形成領域に、前記波長のレーザ光を照射して前記微粒子を前記光学ガラス部材に融着させて、前記マーキングを形成させる、請求項１〜６のいずれか一項に記載のマーキング読み出し方法。
【請求項８】
紫外線を透過する材料又は紫外線により発光する材料から形成された光学ガラス部材上に、
前記光学ガラス部材の内部透過率が９９．９％／ｃｍ以上となる波長において０．１％／ｃｍ以上の吸収を有する紫外光カットガラスからなり、前記光学ガラス部材との屈折率差の絶対値が波長５８７．５６ｎｍにおいて０．１以下である微粒子を媒体に分散させた分散物の皮膜を形成させ、
前記皮膜が形成された面のマーキング形成領域に、前記波長のレーザ光を照射して前記微粒子を前記光学ガラス部材に融着させる、光学ガラス部材のマーキング形成方法。
【請求項９】
前記微粒子の吸収端波長が、３６５ｎｍ〜４３６ｎｍである、請求項８に記載のマーキング形成方法。
【請求項１０】
前記微粒子が、ＴｅＯ２を重量比で４０％以上含有する紫外光カットガラスから形成される、請求項８又は９に記載のマーキング形成方法。
【請求項１１】
前記微粒子が、ＴｉＯ２を重量比で５％以上含有する紫外光カットガラスから形成される、請求項８〜１０のいずれか一項に記載のマーキング形成方法。
【請求項１２】
前記微粒子が、ＣｅＯ２を重量比で０．５％以上含有する紫外光カットガラスから形成される、請求項８〜１１のいずれか一項に記載のマーキング形成方法。
【請求項１３】
前記微粒子の吸収が、５３０ｎｍの光に対して０．１〜１０％／ｃｍである、請求項８〜１２のいずれか一項に記載のマーキング形成方法。
【請求項１４】
請求項８〜１３のいずれか一項に記載のマーキング形成方法によってマーキングが形成された、マーキング付光学ガラス部材。
【発明の詳細な説明】
【技術分野】
【０００１】
本発明は、光学部材のマーキング読み出し方法、マーキング形成方法及びマーキング付光学ガラス部材に関する。
【背景技術】
【０００２】
製品管理や意匠の目的で、部材上へマーキングを施すことがある。マーキングを形成する方法としては、スキャニングレーザによるダイレクトマーキングなどが広く用いられる。なお、ダイレクトマーキングとは、マーキング対象の部材の表面にレーザビームを走査して、レーザアブレーションさせることで当該部材にマーキングを施す方法を意味する。
【０００３】
上記以外のマーキング形成方法としては、例えば、金属粉体及び／又は無機顔料を着色源としてペースト中に混練した着色ペーストを塗布被覆したガラス面にレーザ走査することで、レーザ走査部にペーストを硬化させてなる着色ペーストパターンを形成した後、レーザ走査部を除く未硬化の着色ペーストを有機溶剤に溶解させて除去した後で焼成することで、前記着色ペーストパターンを焼成してなる描画パターンをガラス表面上に形成する方法（特許文献１参照）などが開示されている。
【特許文献１】特開２００４−３５１７４６号公報
【発明の開示】
【発明が解決しようとする課題】
【０００４】
ところで、光学部材にマーキングを施す場合、形成されたマーキングによる散乱や反射を小さく抑える必要がある。散乱や反射が大きいと、たとえ当該マーキングが光学有効径外に形成されていたとしても、フレアやゴーストなどが発生することがある。しかしながら、光学性能（フレア、ゴースト等）に影響を与えないマーキングは、当然ながら読み出しが難しい。
【０００５】
そこで、本発明は、光学性能への影響が小さいマーキングを形成した場合であっても読み出しが容易なマーキング読み出し方法並びにマーキング形成方法及びこれによりマーキングが形成されたマーキング付光学ガラス部材を提供することを目的とする。
【課題を解決するための手段】
【０００６】
本発明は、光学ガラス部材上に、当該光学ガラス部材との屈折率差の絶対値が波長５８７．５６ｎｍにおいて０．１以下である紫外光カットガラス層からなるマーキングが形成された光学部材に、紫外光を照射して、上記紫外光カットガラス層が形成されている部分とそれ以外の部分における、紫外光の透過の差又は紫外光による発光の差により上記マーキングを読み出す、光学部材のマーキング読み出し方法を提供する。
【０００７】
本発明のマーキング読み出し方法においては、上記紫外光カットガラス層の吸収端波長が、３６５ｎｍ〜４３６ｎｍであることが好ましい。
【０００８】
また、上記紫外光カットガラス層は、以下の（１）〜（３）の少なくとも一つの要件を満たす紫外光カットガラスから形成されることが好ましい。
（１）ＴｅＯ２を重量比で４０％以上含有する、
（２）ＴｉＯ２を重量比で５％以上含有する、
（３）ＣｅＯ２を重量比で０．５％以上含有する。
【０００９】
上記紫外光カットガラス層を形成する紫外光カットガラスの吸収は、５３０ｎｍの光に対して０．１〜１０％／ｃｍであることが好ましい。
【００１０】
さらに、紫外光カットガラス層からなるマーキングは、以下の方法により得られるものであることが好ましい。すなわち、光学ガラス部材上に、当該光学ガラス部材の内部透過率が９９．９％／ｃｍ以上となる波長において０．１％／ｃｍ以上の吸収を有する紫外光カットガラス（光の波長を変化させ光学ガラス部材の内部透過率を測定して、９９．９％／ｃｍ以上の内部透過率を示す波長を選択し、選択された波長において０．１％／ｃｍ以上の吸収を有する紫外光カットガラス）からなる微粒子を媒体に分散させた分散物の皮膜を形成させ、上記皮膜が形成された面のマーキング形成領域に、上記波長のレーザ光を照射して上記微粒子を上記光学ガラス部材に融着させて、マーキングを形成させることが好ましい。
【００１１】
本発明はまた、紫外線を透過する材料又は紫外線により発光する材料から形成された光学ガラス部材上に、光学ガラス部材の内部透過率が９９．９％／ｃｍ以上となる波長において０．１％／ｃｍ以上の吸収を有する紫外光カットガラス（上記と同義）からなり、光学ガラス部材との屈折率差の絶対値が波長５８７．５６ｎｍにおいて０．１以下である微粒子を媒体に分散させた分散物の皮膜を形成させ、皮膜が形成された面のマーキング形成領域に、上記波長のレーザ光を照射して微粒子を光学ガラス部材に融着させる、光学ガラス部材のマーキング形成方法を提供する。なお、上記微粒子は、上述の（１）〜（３）の少なくとも一つの要件を満たすことが好ましい。
【００１２】
本発明はさらに、上述のマーキング形成方法によってマーキングが形成された、マーキング付光学ガラス部材を提供する。
【発明の効果】
【００１３】
本発明によれば、光学性能への影響が小さいマーキングを形成した場合であっても読み出しが容易なマーキング読み出し方法が提供される。また、当該方法に使用することのできるマーキング付光学ガラス部材及びその製造方法（マーキング形成方法）が提供される。
【発明を実施するための最良の形態】
【００１４】
以下、場合により図面を参照して、本発明の好適な実施形態について説明する。なお、図面の説明において、同一又は同等の要素には同一符号を用い、重複する説明を省略する。
【００１５】
図１は、実施形態に係るマーキング読み出し方法を説明するための断面図である。本実施形態のマーキング読み出し方法に用いられる光学部材１００は、レンズ形状の光学ガラス部材１及び光学ガラス部材１上に形成されたマーキング１０を備える。マーキング１０は、紫外光カットガラス層からなるものであり、マーキング１０の形状としては、例えば、バーコードや文字がある。以後、光学部材１００においてマーキング１０が形成された面を上面、上面に対向する方向を下面と呼ぶ。
【００１６】
ここで、マーキング１０を形成する紫外光カットガラス層と、光学ガラス部材１との屈折率差の絶対値は波長５８７．５６ｎｍ（ｄ線）において０．１以下である。紫外光カットガラス層と、光学ガラス部材１との屈折率差をこのような範囲とすることで、可視波長域全体にわたって界面の反射率が十分小さくなるので、可視光下においてマーキングを目立たないものとすることができる。すなわち、光学部材の光学性能へのマーキングの影響を小さくできる。なお、マーキングを更に目立たないものとするためには、紫外光カットガラス層と光学ガラス部材１との屈折率差の絶対値を０．０５以下（更には０．０２以下）とすることが好ましい。屈折率差の絶対値は０．１以下にした場合、可視光の界面での反射が非常に小さくなるため、肉眼によりマーキングの存在をほとんど認識できなくなるが、後述する方法によりマーキングの読み出しが可能になるため、製品設計上好ましいものとなる。
【００１７】
光学ガラス部材１としては、紫外線を透過する材料又は紫外線により発光する材料から形成されたもの用いることができる。
【００１８】
紫外線を透過する材料としては、波長が３６５ｎｍである紫外線の吸収が０〜１０％／ｃｍである材料が好ましい。このような材料としては、例えば、ホウ珪酸系ガラス、ホウ酸ランタン系ガラス及びフッ化物リン酸系ガラスなど、光学ガラスとして市販されている材料を使用することができる。具体的には、ショット社製ＢＫ７、ＨＯＹＡ社製ＬＡＣ８、ＦＣＤ１及びＦＣ５などが挙げられる。
【００１９】
紫外線により発光する材料としては、波長が２５４ｎｍである紫外線を照射した場合に、肉眼やイメージセンサで検出可能な程度発光する材料が好ましい。このような材料としては、例えば、ホウ珪酸系ガラス及びホウ酸ランタン系ガラスを使用することができる。具体的には、ショット社製ＢＫ７及びＨＯＹＡ社製ＬＡＣ８などが挙げられる。
【００２０】
また、本実施形態においては光学ガラス部材１として、レンズ形状の部材（光学レンズ）を用いた例を示したが、本実施形態の効果を発揮する限りにおいて如何なる光学ガラス部材も使用できる。このような光学ガラス部材としては、プリズム、ミラー、光学フィルター、ビームスプリッター、偏光素子などが挙げられる。
【００２１】
光学ガラス部材１に紫外線を透過する材料を用いた場合には、光学部材１００の上面側からマーキング１０に向けて紫外線５を照射し、照射した紫外線の進行方向とは反対方向（光学部材１００の下面側）からマーキング１０を見るか、又は光学部材１００の下面側からマーキング１に向けて紫外線４を照射し、照射した紫外線の進行方向とは反対方向（光学部材１００の上面側）からマーキング１０を見ることにより、マーキングを読み出すことができる。マーキング１０は紫外光カットガラス層からなり、照射した紫外線を吸収するため、マーキング１０は紫外線を透過しないが、光学ガラス部材１は紫外線を透過するため、マーキング部分のみが暗く認識される。したがって、マーキングを影文字のようにして読み出すことができる。
【００２２】
光学ガラス部材１に紫外線を透過する材料を用いた場合において、マーキングを読み出す際に照射する紫外線の波長は、マーキング１０によって十分にカットされる波長であることが好ましい。具体的には、２５４〜４０５ｎｍが好ましく、３６５〜４０５ｎｍがより好ましい。紫外線の波長が３６５ｎｍの付近にあると、マーキングの読み出しが特に容易になる。
【００２３】
光学ガラス部材１に紫外線により発光する材料を用いた場合には、光学部材１００の上面側からマーキング１０に向けて紫外線５を照射し、紫外線の進行方向と同一方向（光学部材１００の上面側）からマーキング１０を見ることにより、マーキングを読み出すことができる。このように光学部材１００に紫外線を照射すると、光学ガラス部材１は紫外線により発光する。しかし、マーキング１０は紫外光カットガラス層からなるものであるため、光学ガラス部材１からの発光を吸収する。以上により、マーキング部分のみが暗く認識され、マーキングを影文字のように読み出すことができる。
【００２４】
光学ガラス部材に紫外線により発光する材料を用いた場合において、マーキングを読み出す際に照射する紫外線の波長は、マーキング１０によって十分にカットされる波長であることが好ましい。具体的には、２５４〜４０５ｎｍが好ましく、２５４〜３６５ｎｍがより好ましい。紫外線の波長が２５４ｎｍの付近にあると、マーキングの読み出しが特に容易になる。
【００２５】
紫外光カットガラス層の形成に用いられる紫外光カットガラスは、紫外光を吸収するものであれば特に制限なく用いることができるが、その吸収端波長が、３６５ｎｍ（ｉ線）〜４３６ｎｍ（ｇ線）であることが好ましい。このような吸収端波長を有する紫外光カットガラスを用いることでマーキングの読み出しが容易になる。また、吸収端波長が４３６ｎｍ以上であると、可視光を吸収するようになるため、光学部材の使用領域においてもマーキングが目立つようになる傾向にある。
【００２６】
紫外光カットガラス層は、ＴｅＯ２を重量比で４０％以上含有する紫外光カットガラスから形成されることが好ましい。紫外光カットガラス層をこのような紫外光カットガラスから形成させることで、厚さ１〜１０μｍ程度のごく薄い層でも十分な紫外線カット効果が得られ、かつ可視光での不可視性に優れたものとなる。ＴｅＯ２の含有量は６０〜９０％であるとより好ましく、７０〜８０％であると更に好ましい。なお、本明細書において、ガラスとは、非晶質固体のことをいう。
【００２７】
紫外光カットガラス層はまた、ＴｉＯ２を重量比で５％以上含有する紫外光カットガラスから形成されることが好ましい。紫外光カットガラス層をこのような紫外光カットガラスで形成することで、厚さ１〜１０μｍ程度のごく薄い層でも十分な紫外線カット効果が得られ、かつ可視光での不可視性に優れたものとなる。ＴｉＯ２の含有量は７〜１０％であるとより好ましい。
【００２８】
紫外光カットガラス層はさらに、ＣｅＯ２を重量比で０．５％以上含有した紫外光カットガラスから形成されることが好ましい。紫外光カットガラス層をこのような紫外光カットガラスで形成することで、厚さ１〜１０μｍ程度のごく薄い層でも十分な紫外線カット効果が得られ、かつ可視光での不可視性に優れたものとなる。ＣｅＯ２の含有量は１〜３％であるとより好ましい。
【００２９】
紫外光カットガラスとして用いるのに好適なガラスとしては、例えば、光学ガラスとして市販されているガラスであって吸収端波長が３６５ｎｍ〜４３６ｎｍである、ＨＯＹＡ社製ＦＦ８、Ｍ−ＦＤ６０などが挙げられる。
【００３０】
なお、紫外光カットガラス層を形成する紫外光カットガラスの吸収は、５３０ｎｍの光に対して０．１〜１０％／ｃｍであることが好ましい。このような紫外光カットガラスを用いると、光学ガラス部材上にマーキングを形成した際の、光学ガラス部材の性能の低下を抑制することができる。
【００３１】
次に、光学ガラス部材上へのマーキングの形成について説明する。
【００３２】
図２は、光学ガラス部材上へのマーキングの形成方法の好適な一例を説明するための断面図である。マーキングの形成にはまず、紫外線を透過する材料又は紫外線により発光する材料からなる光学ガラス部材１を準備する。次に、準備した光学ガラス部材１上に、紫外光カットガラスからなる微粒子を水溶性高分子及び水からなる媒体に分散させて得られる分散物（塗布材料）を塗布し、揮発成分を除去して、皮膜１５を形成させる。そして、形成された皮膜１５に対して、レーザ装置８から生じるレーザ光９を照射し、皮膜１５が形成された面のマーキング形成領域（マーキングを形成しようとする領域）の皮膜１５を加熱して、皮膜１５に含まれる紫外光カットガラスからなる微粒子を光学ガラス部材１に融着（溶融及び固着）させる。
【００３３】
以上によりマーキングが形成されるが、レーザ光９の照射により、紫外光カットガラスからなる微粒子１つずつが光学ガラス部材１に融着してもよいし、微粒子同士が融着した状態で光学ガラス部材１に融着してもよい。なお、レーザ光９の波長は、光学ガラス部材１の内部透過率が９９．９％／ｃｍ以上となる波長であり、この波長において、紫外光カットガラスからなる微粒子は０．１％／ｃｍ以上の吸収を有している。
【００３４】
融着後、光学ガラス部材１を洗浄（水洗）することが好ましい。洗浄により、皮膜１５のうち融着した部分（すなわち、マーキング形成領域）のみが光学ガラス部材１上に残留する。本実施形態では媒体として水溶性高分子が溶解された水を用いているため、レーザ光９が照射されていない部分の皮膜は、洗浄（水洗）により容易に除去することができる。一方、レーザ光９が照射された部分は発生する熱により水溶性高分子が燃焼し除去されており、完全除去されていない場合でも、洗浄（水洗）時に除去される。
【００３５】
以上により、光学ガラス部材１上にマーキング１０（紫外光カットガラスからなる微粒子の融着物）が形成された光学部材１００（マーキング付光学ガラス部材）が得られる。なお、レーザ光９の走査を、バーコード形状、文字形状にすることにより、マーキング１０の形状をそれぞれバーコード形状、文字形状とすることができる。
【００３６】
図３は、このようなマーキング形成方法により得られるマーキング付ガラス部材の断面図である。図３に示すマーキング付光学ガラス部材１００は、光学ガラス部材１とこの上に形成されたマーキング１０（紫外光カットガラスからなる微粒子の融着物）とを備えている。なお、マーキング１０の形状としては、上述のように、バーコード形状や文字形状が挙げられる。
【００３７】
紫外光カットガラスからなる微粒子は、例えば、上述したような紫外光カットガラスを粉砕して作製することができる。紫外光カットガラス微粒子の平均粒径は、通常１〜１０μｍであるが、表面散乱を抑制し不可視性を高める観点からは、１μｍ程度であることが好ましい。
【００３８】
媒体としては、洗浄により洗い流せるものが好ましい。洗浄方法には特に制限はなく、光学部材の機械的強度などにより適宜選択すればよい。洗浄方法としては、例えば、超音波洗浄、浸漬洗浄、噴射洗浄などが挙げられる。
【００３９】
媒体としては、例えば、水；メタノールやエタノール等のアルコール類が挙げられる。塗布層の塗布厚みの制御などの成形性の観点からは、媒体は、バインダポリマーと、バインダポリマーを溶解、膨潤又は分散できる溶媒とを含有することが好ましい。バインダポリマーとしてはポリビニルアルコール（ＰＶＡ）、ポリフッ化ビニリデン（ＰＶＤＦ）が挙げられ、上記溶媒としては、それぞれ、水；メタノールやエタノール等のアルコール類などが挙げられる。
【００４０】
なお、工程の簡略化の観点からは、媒体は水で洗浄できることが好ましい。このような観点からは、バインダポリマーが水溶性高分子であり、溶媒が水であることが好ましい。水溶性高分子としては、デンプン、ゼラチン、セルロース誘導体（カルボキシメチルセルロース、メチルセルロース等）、ポリビニルアルコール、ポリアクリル酸、ポリアクリルアミド、ポリエチレンオキシド等が挙げられ、水溶性や分子量の調整が容易で種々の分散物が得られることから、ポリビニルアルコール（ＰＶＡ）が好ましい。なお、ＰＶＡは、通常７００℃以上で分解し揮発するため、レーザ走査した後に残渣として残らない。このことからもバインダポリマーとして用いるのに好適である。
【００４１】
紫外光カットガラスからなる微粒子を媒体に分散させた分散物の合計重量に対する、バインダポリマーの含有量は、１〜１０重量％であることが好ましく、１〜５重量％であることがより好ましい。
【００４２】
ポリビニルアルコールを水に溶解させた水溶液を媒体として用いる場合には、ポリビニルアルコール水溶液全量に対するポリビニルアルコールの含有量は、５〜２０重量％であることが好ましい。ポリビニルアルコールをこのような含有量とすることで、光学ガラス１上への皮膜１５の形成がしやすくなる。また、洗浄時の洗浄残りを少なくできる。
【００４３】
塗布材料の光学ガラス部材１上への塗布方法に特に制限は無いが、例えば、エアブラシによる噴霧、筆及びスタンプなどを用いた塗布、ディップコーティング、スピンコーティングが挙げられる。また、塗布は、乾燥後の厚み、すなわち、皮膜１５の厚みが、５〜５０μｍとなるようにすることが好ましい。皮膜１５の厚みは、５〜２０μｍであれば特に好ましい。皮膜１５の厚みが５０μｍより大きいと、レーザ光による焼付けが困難になる傾向にあり、５μｍより小さいと、マーキングが読み出し難くなる傾向にある。
【００４４】
皮膜１５の溶融及び固着に用いられるレーザ光９としては、例えば、ＹＡＧレーザ、ＹＶＯ４レーザ、ＣＯ２レーザが挙げられる。レーザを照射する波長は、ＹＡＧレーザ及びＹＶＯ４レーザの基本波長（１０６０ｎｍ）、第二高調波（５３０ｎｍ）、第三高調波（３５３ｎｍ）が好ましい。
【００４５】
また、塗布材料に用いられる紫外光カットガラスは、光学ガラス部材１の内部透過率が９９．９％／ｃｍ以上となる波長において、０．１％／ｃｍ以上（好ましくは０．５％／ｃｍ以上）の吸収を有するガラスを用いることが好ましく、皮膜１５へ照射するレーザ光９の波長は、光学ガラス部材１の内部透過率が９９．９％／ｃｍ以上（好ましくは、９９．９５％以上、更には９９．９９％以上）となる波長であることが好ましい。
【００４６】
このようなガラスを用いた塗布材料より形成された皮膜１５は、上述のレーザ波長でわずかながら吸収が有るため、上述の波長のレーザを照射するとレーザ光を吸収し発熱する。そして皮膜１５は発熱することにより溶融し、光学ガラス部材１表面に固着する。一方、上記レーザ光は、光学ガラス部材１にはほとんど吸収されないため、光学ガラス部材へのクラックの発生などを防止しつつ、光学ガラス部材１上に所望の形状のマーキングを形成できる。
【００４７】
なお、塗布材料に用いられるガラス及び光学ガラス部材１に用いられるガラスは、その組成やガラス転移温度が近いことが好ましい。その組成やガラス転移温度が近いガラスは、互いに固着しやすい。
【００４８】
このような方法により、光学ガラス部材上へマーキングを形成した場合、ダイレクトマーキングによりマーキングを形成する場合と比較し、光学ガラス部材へのクラックの発生を低減できる上、微細なマーキングを形成することも可能となる。
【００４９】
ダイレクトマーキングは、通常、有色のプラスチック部材や金属の表面にレーザビームを走査して、レーザアブレーションさせて描画する手法である。しかし、光学ガラスなどの脆性材料にマーキングを行う場合、レーザの波長での吸収を高めると、クラックが発生するという問題がある。一方、レーザの波長での吸収を小さくするとアブレーション自体が困難になる。
【００５０】
ＹＡＧレーザやＹＶＯ４レーザの基本波長（１０６０ｎｍ）及びその第二高調波（５３０ｎｍ）を用いて光学ガラスにダイレクトマーキングを施した場合、光学ガラスのアブレーション自体が困難である。第三高調波（３５３ｎｍ）では、アブレーションは可能だがクラックが避けられない。ガラスの吸収波長域である赤外域の炭酸ガスレーザを用いれば、アブレーションは可能であるが、波長が１０．６μｍ程度と長いためにｍｍサイズ以下の微細なマーキングが難しい。
【００５１】
また、上述の方法以外のマーキング形成方法としては、例えば、（Ｉ）対象物の内部にレーザビームを収束させてレーザ走査して、表面に損傷を与えることなく内部にマークするレーザ描画方法、（ＩＩ）透明基板内部に焦点を結ぶようにレーザ走査して透明基板内部を選択的に不透明化することにより描画する方法、（ＩＩＩ）描画対象物を透過する波長域のレーザビームを、ｆθガラス部材を用いて対象物の内部に集光させてレーザ走査する描画する方法、及び、（ＩＶ）銀ペーストなどの金属ペーストをガラス表面に塗布して、レーザを走査することによってペーストを硬化させて描画パターンを形成する方法などが挙げられる。しかし、これらの方法を光学ガラス部材に用いる場合には、後述のような問題がある。
【００５２】
（Ｉ）の方法によれば、対象物がガラスの場合、レーザビームを内部に集光させるとクラックが発生し表面まで到達することがあり、対象物が脆くなるという問題がある。
【００５３】
（ＩＩ）の方法によれば、ガラス内部に描画することが可能であるものの、レーザビームの集光位置を材料の深さ方向に厳密に制御できないため、薄い透明材料の描画に適さないという問題や、描画方法がレーザ走査したことによるガラス内部のクラックの生成によるものなので、散乱が大きすぎるという問題がある。
【００５４】
（ＩＩＩ）の方法によれば、ガラス内部に描画することが可能であるが、描画方法がレーザビームを走査したことによるガラス内部のクラックの生成によるものなので、（ＩＩ）の方法と同様に散乱が大きすぎるという問題がある。
【００５５】
（ＩＶ）の方法によれば、ガラスにクラックを発生させることなく自由な描画が可能であるが、金属材料のマークは反射及び散乱が大きく、光学部品へ適用した場合、光学性能に悪影響を及ぼす。さらに金属ペーストをガラスと固着させるために焼成が必要である。したがって、精密な形状を求められる光学部品への適用は困難であった。
【００５６】
しかしながら、本発明によれば、上記（Ｉ）〜（ＩＶ）の方法が有する問題点を解消することができ、光学性能への影響が小さいマーキングを形成した場合であっても読み出しが容易なマーキング付光学ガラス部材とその製造方法（マーキング形成方法）が提供可能になる。また、このようなマーキング付光学ガラス部材により、上述した特徴を有するマーキング読み出し方法が提供可能になる。
【００５７】
以上、本実施形態における好適なマーキング読み出し方法及びマーキングの形成方法の好適な一例を説明したが、本発明はこれに限定されるものではない。
【実施例】
【００５８】
（実施例１）
（塗布材料の作製）
紫外線カットガラスとして、特公平４−２７１８０号公報の実施例１７に記載されたガラスを準備した。当該紫外線カットガラスの組成及び作製方法を下記に示す。
【００５９】
［ガラス組成］
ＴｅＯ２  ：５０ｍｏｌ％；
Ｐ２Ｏ５  ：５ｍｏｌ％；
ＺｎＯ  ：１０ｍｏｌ％；
ＰｂＯ  ：１０ｍｏｌ％；
Ｂ２Ｏ３  ：２５ｍｏｌ％；
【００６０】
［ガラス作製方法］
所定量の原料を混合し、８５０℃で２０分溶融させた後、３００℃程度に加熱した定盤の上にキャストして紫外線カットガラスを得た。
【００６１】
特公平４−２７１８０号公報に開示されているＴｅを多く含んだガラスは、その吸収端が４００〜４２０ｎｍ程度であり、さらにガラス転移点が低いため（４００℃程度）溶融・固着しやすい。
【００６２】
準備した紫外線カットガラスを平均粒径１μｍ程度まで細かく粉砕して、ガラス粉（紫外線カットガラス微粒子）とした。さらに、ガラス粉１ｇに対して、純水１ｇ、ポリビニルアルコール１０重量％水溶液（和光純薬製）１ｇを混合して、塗布材料（ガラスペースト）を作製した。
【００６３】
（光学ガラス部材上へのマーキングの形成）
光学ガラス部材として、紫外光を透過する光学レンズ（Ｓｃｈｏｔｔ社製ＢＫ７）を準備した。そして上述のように作製した塗布材料を、エアブラシを用いて光学レンズに噴霧して、厚みが約５０μｍ程度の塗布材料層を形成した。
【００６４】
その後、塗布材料層を乾燥させ、塗布層を形成した後、図２に示すようにスキャニングレーザを用いて、光学部材表面にガラスを溶融・固着させた。使用したレーザはＹＶＯ４レーザの第二高調波（ミヤチテクノス社製、ＭＬ−９００１Ａ、波長５３０ｎｍ）を光源とするレーザマーカーであった。このようなレーザは、１ｍｍ以下の小さな文字やバーコードを印字することが可能である。
【００６５】
光学レンズの外周から１ｍｍの位置に、高さ０．５ｍｍの文字になるようにレーザを発振・走査した。条件は、電流２３Ａ、周波数２０ｋＨｚ、走査速度１００ｍｍ／ｓであった。以上により、塗布層の一部が溶融し光学レンズ表面と固着した。界面での反射も小さく目立たないマーキングが形成できた。なお、この波長において、光学ガラス部材の内部透過率は９９．９％／ｃｍ以上であり、紫外線カットガラス層に用いられるガラスの吸収は２．５％／ｃｍであり、吸収端は３８２ｎｍであった。
【００６６】
レーザ走査後、光学レンズ表面に付着した未走査部の塗布層を水で洗浄した。洗浄は、塗布層の一部が固着した光学レンズを水槽に入れ、超音波洗浄機で洗浄した後、純水で水洗する方法により行った。洗浄後、光学部材を乾燥させ乾燥させた。以上のように、光学レンズ上にレーザ走査部のみに、紫外線カットガラス層からなるマーキングを形成した。
【００６７】
作製した光学部材において、紫外線カットガラス層及び光学レンズの波長５８７．５６ｎｍにおける屈折率は、それぞれ、１．７６及び１．７４であった。すなわち、紫外線カットガラス層と光学レンズとの屈折率差は、波長５８７．５６ｎｍにおいて０．０２であった。なお、紫外線カットガラス層は、可視光下ではほとんど目立たないものであった。さらに、反射、散乱ともに光学部材の光学性能に悪影響を与えない水準のものであった。
【００６８】
（マーキングの読み出し）
【００６９】
作製した光学部材の下面から波長３６５ｎｍのいわゆるブラックライトを設置して、ガラス文字をその透過光で観察した。ガラス文字部分だけ光が透過せず、影文字のように明瞭に文字を視認できた。
【００７０】
（実施例２）
（塗布材料の作製）
原料ガラスとしてＳｃｈｏｔｔ社製ＢＫ７を準備した。準備した原料ガラス（ＢＫ７）を平均粒径１〜５μｍ程度に粉砕した。粉砕した粉末体を９５ｇ秤量した。そして、当該粉末体に、ＴｉＯ２粉末を添加し、充分に撹拌した。ＴｉＯ２粉末の添加量は、粉末体とＴｉＯ２粉末の合計量に対して、５重量％とした。さらにＴｉＯ２粉末を添加した粉末体を白金坩堝に入れ、１４００℃で３０分間溶解し、撹拌、清澄を行った後、４００℃に加熱した金属製型上にキャストし、固化させた。そしてその後徐冷して、紫外線カットガラスを得た。前記光学ガラス部材との屈折率差が０．１以下である。
【００７１】
この紫外線カットガラスを平均粒径１μｍ程度まで細かく粉砕して、ガラス粉とした。さらに、ガラス粉１ｇに対して、純水１ｇ、ポリビニルアルコール１０重量％水溶液（和光純薬製）１ｇを混合して、塗布材料（ガラスペースト）を作製した。
【００７２】
（光学ガラス部材上へのマーキングの形成）
光学ガラス部材として、Ｓｃｈｏｔｔ社製ＢＫ７からなる光学レンズを準備した。そして上述のように作製した塗布材料を、エアブラシを用いて光学レンズに噴霧して、厚みが約５０μｍ程度の塗布材料層を形成した。
【００７３】
さらに実施例１と同様の方法で、マーキングの形成された光学部材を作製した。作製した光学部材において、紫外線カットガラス層及び光学レンズの波長５８７．５６ｎｍにおける屈折率は、それぞれ、１．７６及び１．７４であった。すなわち、紫外線カットガラス層と光学レンズとの屈折率差は、波長５８７．５６ｎｍにおいて０．０２であった。なお、紫外線カットガラス層は、可視光下ではほとんど目立たないものであった。さらに、反射、散乱ともに光学部材の光学性能に悪影響を与えない水準のものであった。
【００７４】
なお、塗布層に照射したレーザ波長において、光学ガラス部材の内部透過率は９９．９％／ｃｍ以上であり、紫外線カットガラス層に用いられるガラスの吸収は０．６％／ｃｍであり、吸収端は３６８ｎｍであった。
【００７５】
（マーキングの読み出し）
作製した光学部材の下面から波長３６５ｎｍのいわゆるブラックライトを設置して、ガラス文字をその透過光で観察した。ガラス文字部分だけ光が透過せず、影文字のように明瞭に文字を視認できた。
【００７６】
（実施例３）
（塗布材料の作製）
「ガラス工学ハンドブック（朝倉書店）」に開示されている下記の組成で金属酸化物あるいは金属炭酸塩のガラス原料粉末を調合した。
【００７７】
ＳｉＯ２  ：４．０重量％；
Ｂ２Ｏ３  ：３２．７重量％；
ＣａＯ  ：１１．０重量％；
ＰｂＯ    ：１５．８重量％；
Ｌａ２Ｏ３  ：２９．０重量％；
ＺｒＯ２  ：７．５重量％；
Ａｓ２Ｏ３  ：０．２重量％；
【００７８】
そして、調合した当該原料粉末体に、ＣｅＯ２粉末を添加し、充分に撹拌した。ＣｅＯ２粉末の添加量は、粉末体とＣｅＯ２粉末の合計量に対して、０．５重量％とした。さらにＣｅＯ２粉末を添加した粉末体を白金坩堝に入れ、１３５０℃で３０分間溶解し、撹拌、清澄を行った後、４００℃に加熱した金属製型上にキャストし、固化させた。そしてその後徐冷して、紫外線カットガラスを得た。得られた紫外線カットガラスの吸収端は、ｉ線（波長３６５ｎｍ）以上ｇ線（波長４３６ｎｍ）以下の、３７２ｎｍであった。
【００７９】
このように作製した紫外線カットガラスを、平均粒径１μｍ程度まで細かく粉砕して、ガラス粉とした。さらに、ガラス粉１ｇに対して、純水１ｇ、ポリビニルアルコール１０重量％水溶液（和光純薬製）１ｇを混合して、塗布材料（ガラスペースト）を作製した。
【００８０】
（光学ガラス部材上へのマーキングの形成）
光学ガラス部材として、Ｓｃｈｏｔｔ社製ＬＡＦ２（屈折率１．７４４）からなる光学レンズを準備した。そして上述のように作製した塗布材料を、エアブラシを用いて光学レンズに噴霧して、厚みが約５０μｍ程度の塗布材料層を形成した。
【００８１】
さらに実施例１と同様の方法で、マーキングの形成された光学部材を作製した。作製した光学部材において、紫外線カットガラス層及び光学レンズの波長５８７．５６ｎｍにおける屈折率は、それぞれ、１．７６及び１．７４４であった。すなわち、紫外線カットガラス層と光学レンズとの屈折率差は、波長５８７．５６ｎｍにおいて０．０１６であった。なお、紫外線カットガラス層は、可視光下ではほとんど目立たないものであった。さらに、反射、散乱ともに光学部材の光学性能に悪影響を与えない水準のものであった。
【００８２】
なお、塗布層に照射したレーザ波長において、光学ガラス部材の内部透過率は９９．９％／ｃｍ以上であり、紫外線カットガラス層に用いられるガラスの吸収は０．５％／ｃｍであり、吸収端は３７２ｎｍであった。
【００８３】
（マーキングの読み出し）
作製した光学部材の下面から波長３６５ｎｍのいわゆるブラックライトを設置して、ガラス文字をその透過光で観察した。ガラス文字部分だけ光が透過せず、影文字のように明瞭に文字を視認できた。
【図面の簡単な説明】
【００８４】
【図１】実施形態に係るマーキング読み出し方法を説明するための断面図である。
【図２】光学レンズ上へのマーキングの形成方法の好適な一例を説明するための図である。
【図３】実施形態に係るマーキング付光学ガラス部材の断面図である。
【符号の説明】
【００８５】
１…光学ガラス部材、８…レーザ装置、９…レーザ光、１０…マーキング、１５…皮膜、１００…光学部材。
【図１】
2010092299.tif 000003
【図３】
2010092299.tif 000004
【図２】
2010092299.tif 000005